(57)【特許請求の範囲】
【請求項１】
タウリン、Ｎ−メチルタウリン、およびメタアミノベンゼンスルホン酸からなる群から選択されるスルホン酸基含有化合物とアルカリ金属水酸化物とをメタノール中で反応させて得られた第一液と、分子内にエポキシ基を有するビニル系ポリマーをケトン系溶媒中に含む第二液とを混合することにより、前記ビニル系ポリマーの側鎖にスルホン酸アルカリ金属塩基を導入する付加反応を行うことを特徴とする、ビニル系ポリマーの製造方法。
【請求項２】
前記ビニル系ポリマーは塩化ビニル系ポリマーである、請求項１に記載のビニル系ポリマーの製造方法。
【請求項３】
分子内にエポキシ基を有するビニル系ポリマーにおけるエポキシ基含有量は、０．５〜１０．０質量％の範囲である、請求項１または２に記載のビニル系ポリマーの製造方法。
【請求項４】
塩交換反応により、前記スルホン酸アルカリ金属塩基に含まれるアルカリ金属イオンをプロトンまたは他のカチオンに転換することを含む請求項１〜３のいずれか１項に記載のビニル系ポリマーの製造方法。
【請求項５】
請求項１〜４のいずれか１項に記載の製造方法により得られたスルホン酸（塩）基含有ビニルポリマーを含む磁気記録媒体用結合剤組成物であって、
請求項１〜４のいずれか１項に記載の方法において前記付加反応後に溶媒除去工程を経ることなく得られた反応液である、前記磁気記録媒体用結合剤組成物。
【請求項６】
請求項１〜４のいずれか１項に記載の製造方法によりスルホン酸（塩）基含有ビニルポリマーを得ること、および、
前記付加反応の途中または前記付加反応の反応終了後に、メタノール除去処理を行うこと、
を含む、前記スルホン酸（塩）基含有ビニルポリマーを含む磁気記録媒体用結合剤組成物の製造方法。
【請求項７】
前記メタノール除去処理は、減圧下での除去である請求項６に記載の磁気記録媒体用結合剤組成物の製造方法。
【請求項８】
非磁性支持体上に強磁性粉末および結合剤を含む磁性層を有する磁気記録媒体の製造方法であって、
請求項６または７に記載の製造方法により磁気記録媒体用組成物を得ること、
得られた磁気記録媒体用結合剤組成物を用いて磁性層形成用塗布液を調製すること、および
調製した磁気記録媒体形成用塗布液を用いて前記磁性層を形成すること、
を含むことを特徴とする、前記製造方法。
【請求項９】
前記磁気記録媒体用結合剤組成物とポリイソシアネートとを混合することを含む、請求項８に記載の磁気記録媒体の製造方法。
【発明の詳細な説明】
【技術分野】
【０００１】
本発明は、ビニル系ポリマーおよびその製造方法に関するものであり、詳しくは、塗布型磁気記録媒体の結合剤として好適なビニル系ポリマーおよびその製造方法に関するものである。
更に本発明は、上記ビニル系ポリマーを含む磁気記録媒体用結合剤組成物、ならびに磁気記録媒体およびその製造方法にも関するものである。
【背景技術】
【０００２】
近年、情報を高速に伝達するための手段が著しく発達し、莫大な情報をもつ画像およびデータ転送が可能となった。このデータ転送技術の向上とともに、情報を記録、再生および保存するための記録再生装置および記録媒体には更なる高密度記録化が要求されている。
【０００３】
高密度記録領域において良好な電磁変換特性を得るためには、微粒子磁性体を使用するとともに、微粒子磁性体を高度に分散させ、磁性層表面の平滑性を高めることが有効である。微粒子磁性体の分散性を高める手段としては、ＳＯ3Ｎａ基のようなスルホン酸（塩）基を結合剤に含有させる方法が知られている。なお本明細書および本発明において、スルホン酸（塩）基とは、スルホン酸基とスルホン酸基の塩を包含する意味で用いるものとする。
【０００４】
磁気記録媒体用結合剤として広く用いられているビニル系ポリマーへのスルホン酸（塩）基の導入方法として、特許文献１には、原料モノマーとしてスルホン酸（塩）基を含有するモノマーとエポキシ基を含有するモノマーを併用し、エポキシ基含有モノマーに付加反応によりスルホン酸（塩）基を導入する方法が提案されている。また、特許文献２には、エポキシ基を含有する塩化ビニル系ポリマーに対して水系溶媒中での付加反応によりスルホン酸（塩）基を導入する方法が提案されている。
【先行技術文献】
【特許文献】
【０００５】
【特許文献１】特公平１−２６６２７号公報
【特許文献２】特開昭６０−２３８３０６号公報
【発明の概要】
【発明が解決しようとする課題】
【０００６】
上記特許文献１、２に記載の方法により得られるビニル系ポリマーは、吸着官能基であるスルホン酸（塩）基が側鎖に導入されており、これが磁性体表面に吸着することで磁性体同士が凝集し分散性が低下することを防ぐことができるものである。しかし特許文献１、２に記載の方法は、それぞれ以下の合成上の課題を有するものであった。
【０００７】
特許文献１に記載されているようにエポキシ基含有モノマーに対して付加反応を行うと２官能のビニル系モノマーが生成されるため、これを用いて重合反応を行うと多次元架橋構造のビニル系ポリマーとなり重合時にゲル化の要因になるなど反応制御が困難となる。
【０００８】
特許文献２にはスルホン酸（塩）基の付加反応を水系で行うことが記載されているが、磁気記録媒体ではイソシアネート系硬化剤による架橋を利用して塗膜強度を高めるような場合に水が多量に存在すると、イソシアネート系硬化剤が水と架橋することで結合剤との反応性が阻害されてしまうため、イソシアネート系硬化剤を使用したにもかかわらず、高強度の塗膜を得ることが困難となる。したがって通常、特許文献２に記載されているように水系で合成された結合剤樹脂はそのままの状態で磁気記録媒体形成用塗布液の調製に使用することはなく、同文献の実施例で行われるように乾燥等によって水から分離する工程が必要となる。
【０００９】
以上説明したように、従来提案されていたスルホン酸（塩）基含有ビニル系ポリマーの製造方法は合成上の課題を有するものであった。
【００１０】
かかる状況下、本発明は磁気記録媒体用結合剤として好適なスルホン酸（塩）基含有ビニル系ポリマーを容易に得るための手段を提供することを目的としてなされたものである。
【課題を解決するための手段】
【００１１】
本発明者は上記目的を達成するために鋭意検討を重ねた。その結果、タウリン、Ｎ−メチルタウリン、およびメタアミノベンゼンスルホン酸からなる群から選択されるスルホン酸基含有化合物とアルカリ金属水酸化物とをメタノール中で反応させて得られた第一液と、分子内にエポキシ基を有するビニル系ポリマー（以下、「エポキシ基含有ビニル系ポリマー」ともいう）をケトン系溶媒中に含む第二液とを混合することで、上記目的が達成されることを見出すに至った。
上記方法によれば、メタノールとケトン系溶媒という非水系溶媒の存在下でスルホン酸（塩）基の付加反応を行うことができるため、特許文献２に記載されている方法のように合成されたポリマーを水から分離することなく、塗布型磁気記録媒体形成用塗布液の調製に使用することができる。また、反応溶媒の一部を塗布型磁気記録媒体形成用塗布液に汎用されるケトン系溶媒が占めるため、溶媒除去や溶媒置換を行うことなく反応後のポリマー溶液をそのまま塗布型磁気記録媒体形成用塗布液の調製工程に付すことも可能となる。更に、ポリマーに対して付加反応を行うため、特許文献１に記載の方法において発生する２官能ビニルモノマーの形成による反応制御の困難性等の懸念なく、スルホン酸（塩）基含有ビニルポリマーを容易に得ることができる。
【００１２】
即ち、上記目的は、下記手段により達成された。
［１］タウリン、Ｎ−メチルタウリン、およびメタアミノベンゼンスルホン酸からなる群から選択されるスルホン酸基含有化合物とアルカリ金属水酸化物とをメタノール中で反応させて得られた第一液と、エポキシ基含有ビニル系ポリマーをケトン系溶媒中に含む第二液とを混合することにより、前記ビニル系ポリマーの側鎖にスルホン酸アルカリ金属塩基を導入する付加反応を行うことを特徴とする、ビニル系ポリマーの製造方法。
［２］前記ビニル系ポリマーは塩化ビニル系ポリマーである、［１］に記載のビニル系ポリマーの製造方法。
［３］分子内にエポキシ基を有するビニル系ポリマーにおけるエポキシ基含有量は、０．５〜１０．０質量％の範囲である、［１］または［２］に記載のビニル系ポリマーの製造方法。
［４］塩交換反応により、前記スルホン酸アルカリ金属塩基に含まれるアルカリ金属イオンをプロトンまたは他のカチオンに転換することを含む［１］〜［３］のいずれかに記載のビニル系ポリマーの製造方法。
［５］［１］〜［４］のいずれかに記載の製造方法により得られたスルホン酸（塩）基含有ビニルポリマーを含む磁気記録媒体用結合剤組成物であって、
［１］〜［４］のいずれかに記載の方法において前記付加反応後に溶媒除去工程を経ることなく得られた反応液である、前記磁気記録媒体用結合剤組成物。
［６］［１］〜［４］のいずれかに記載の製造方法によりスルホン酸（塩）基含有ビニルポリマーを得ること、および、
前記付加反応の途中または前記付加反応の反応終了後に、メタノール除去処理を行うこと、
を含む、前記スルホン酸（塩）基含有ビニルポリマーを含む磁気記録媒体用結合剤組成物の製造方法。
［７］前記メタノール除去処理は、減圧下での除去である［６］に記載の磁気記録媒体用結合剤組成物の製造方法。
［８］非磁性支持体上に強磁性粉末および結合剤を含む磁性層を有する磁気記録媒体の製造方法であって、
［６］または［７］に記載の製造方法により磁気記録媒体用結合剤組成物を得ること、
得られた磁気記録媒体用結合剤組成物を用いて磁性層形成用塗布液を調製すること、および
調製した磁気記録媒体形成用塗布液を用いて前記磁性層を形成すること、
を含むことを特徴とする、前記製造方法。
［９］前記磁気記録媒体用結合剤組成物とポリイソシアネートとを混合することを含む、［８］に記載の磁気記録媒体の製造方法。
【発明の効果】
【００１３】
本発明によれば、磁気記録媒体用結合剤として好適なスルホン酸（塩）基含有ビニル系ポリマーを容易に合成することが可能となる。また、得られたスルホン酸（塩）基含有ビニル系ポリマーは、合成後に反応溶媒を除去する工程を経ることなくそのまま磁性層形成用塗布液の調製に使用することも可能であるため、磁気記録媒体の製造工程を簡略化することもできる。
【発明を実施するための形態】
【００１４】
［ビニル系ポリマーの製造方法］
本発明のビニル系ポリマーの製造方法は、タウリン、Ｎ−メチルタウリン、およびメタアミノベンゼンスルホン酸からなる群から選択されるスルホン酸基含有化合物とアルカリ金属水酸化物とをメタノール中で反応させて得られた第一液と、分子内にエポキシ基を有するビニル系ポリマーをケトン系溶媒中に含む第二液とを混合することにより、前記ビニル系ポリマーの側鎖にスルホン酸アルカリ金属塩基を導入する付加反応を行うものである。本発明のビニル系ポリマーの製造方法では、ポリマーに対して極性基であるスルホン酸アルカリ金属塩基の付加反応を行うため、特許文献１に記載の方法のように反応制御の困難性なく、磁性体の分散性に有利に作用し得る極性基含有ポリマーを得ることができる。
また、使用する反応溶媒はメタノールとケトン系溶媒という非水系溶媒であるため、得られるポリマーは、特許文献２に記載の方法のように水を分離する工程を経ることなく、磁性層形成のために使用することができる。なお、本発明のビニル系ポリマーの製造方法において反応溶媒の一つとして使用されるメタノールは、特許文献２に記載の方法で反応系に存在する水と同様、イソシアネート系硬化剤と反応することが知られている。しかしメタノールは水と比較して沸点や蒸発熱の小さい溶媒であり、ポリマー合成時、または磁気記録媒体製造時の乾燥工程等で容易に低減ないし除去され得るため、イソシアネート系硬化剤と結合剤の架橋反応を大きく阻害することがない点でも有利である。
以下、本発明のビニル系ポリマーの製造方法について、更に詳細に説明する。
【００１５】
第一液の調製
第一液は、タウリン、Ｎ−メチルタウリン、およびメタアミノベンゼンスルホン酸からなる群から選択されるスルホン酸基含有化合物とアルカリ金属水酸化物とをメタノール中で反応させて得られる反応液である。タウリン、Ｎ−メチルタウリン、およびメタアミノベンゼンスルホン酸は、磁気記録媒体の結合剤樹脂に対して極性基を導入するために使用されていた化合物であるが、有機溶剤への溶解性に乏しいため、従来は特許文献２に記載されているように水系での使用に限定されていた。
これに対し本発明では、水系溶媒を使用することなく、極性基であるスルホン酸アルカリ金属塩基をビニル系ポリマーに導入することができる。これは、タウリン、Ｎ−メチルタウリン、およびメタアミノベンゼンスルホン酸がアルカリ金属水酸化物を含むメタノール中でアルカリ金属水酸化物と塩形成反応を起こし塩の状態となってメタノールに良好に溶解し、この塩を含むメタノール（第一液）を、エポキシ基含有ビニル系ポリマーをケトン系溶媒中に含む第二液と混合することによりエポキシ基に対して上記の塩が付加反応を起こす結果、ビニル系ポリマーの側鎖にスルホン酸アルカリ金属塩基を導入することができるためと推察される。なおアミノベンゼンスルホン酸としては、オルト、メタ、パラアミノベンゼンスルホン酸が存在するが、本発明者の検討によれば、オルトアミノベンゼンスルホン酸およびパラアミノベンゼンスルホン酸を使用した場合には、第一液と第二液との混合後、難溶性の沈殿を生じてしまい目的のポリマーを得ることができなかった。したがって本発明において第一液の調製に使用するアミノベンゼンスルホン酸はメタアミノベンゼンスルホン酸とする。
【００１６】
第一液は、タウリン、Ｎ−メチルタウリン、およびメタアミノベンゼンスルホン酸からなる群から選択されるスルホン酸基含有化合物とアルカリ金属水酸化物をメタノール中に添加し攪拌することにより調製することができる。これにより前記スルホン酸基含有化合物と金属水酸化物との反応（塩形成反応）を進行させ、メタノールに可溶な塩を形成することができると考えられる。この反応中の反応液の温度は、反応速度の点からは０℃以上とすることが好ましく、メタノールの沸点以下にすることが望ましい。沸点を超える温度で反応させる場合には冷却管の使用や封管させるなど低沸点物が揮発しない操作を適宜行うことが好ましい。反応時間は、反応が十分に進行する範囲内で適宜設定すればよいが、例えば３０分〜１６時間程度とすることができる。
【００１７】
第一液調製に使用するアルカリ金属水酸化物は、前述の通り、メタノール中で前記スルホン酸基含有化合物と塩形成反応を起こすことができると推察される。アルカリ金属水酸化物としては、水酸化カリウム、水酸化ナトリウム、水酸化リチウム等を用いることができる。アルカリ金属水酸化物は、一種単独で使用してもよく、二種以上を併用してもよい。
【００１８】
第一液に含まれるメタノールはビニル系ポリマーに対して貧溶媒であるため、第一液と第二液を混合した際にビニル系ポリマーが析出し反応性が低下することを防ぐ観点から、第一液は高濃度でスルホン酸基含有化合物を含有することが望ましい。具体的には、第一液調製に使用する前記スルホン酸基含有化合物の濃度は１質量％以上であることが好ましく、前記スルホン酸基含有化合物とアルカリ金属水酸化物とにより形成される塩のメタノールに対する溶解度を考慮すると２５質量％以下であることが好ましい。したがって、上記観点から、第一液中の前記スルホン酸基含有化合物の濃度は、１〜２５質量％とすることが好ましい。
【００１９】
アルカリ金属水酸化物と前記スルホン酸基含有化合物が１対１で反応することにより塩が生成されるが、前記スルホン酸基含有化合物、アルカリ金属水酸化物のいずれかを過剰量使用することも可能である。前記スルホン酸基含有化合物に対して１．０当量未満のアルカリ金属水酸化物を使用する場合、即ち、前記スルホン酸基含有化合物を過剰量使用する場合には、反応後の未反応の前記スルホン酸基含有化合物の除去の容易性の観点から、前記スルホン酸基含有化合物に対して０．５０当量以上のアルカリ金属水酸化物を使用することが好ましい。他方、アルカリ金属水酸化物を過剰量使用する場合には、反応後の未反応のアルカリ金属水酸化物の除去の容易性を考慮すると、前記スルホン酸基含有化合物に対するアルカリ金属水酸化物の使用量は、２．０当量以下とすることが好ましい。アルカリ金属水酸化物の使用量は、反応性および除去の容易性を考慮すると、前記スルホン酸基含有化合物に対し、より好ましくは０．５０〜１．５当量の範囲である。
【００２０】
第二液の調製
上記第一液と混合する第二液は、エポキシ基含有ビニル系ポリマーをケトン系溶媒中に含むものである。
塗布型磁気記録媒体形成用塗布液の溶媒としては、メチルエチルケトン、シクロヘキサノンといったケトン系溶媒が汎用されている。これは、ケトン系溶媒は沸点が比較的低いため、ケトン系溶媒を使用すれば乾燥工程で溶媒を容易に除去することができ残留溶媒量の少ない磁気記録媒体が得られるからである。したがって磁気記録媒体用結合剤を調製するための反応は、反応溶媒の一部をケトン系溶媒が占めることが望ましい。反応後のポリマー溶液を、高度な分離精製工程を経ることなく、塗布型磁気記録媒体形成用塗布液の調製工程に付すことが可能となるからである。本発明のビニル系ポリマーの製造方法では、上記の通り反応溶媒は第一液に含まれるメタノールと第二液に含まれるケトン系溶媒であり、反応溶媒の一部をケトン系溶媒が占めるため得られるビニル系ポリマーは、塗布型磁気記録媒体の調製のために好適である。また、第一液由来のメタノールは安全性が高い点から好ましく、また低沸点であるため通常は第一液と第二液を混合し付加反応を行っている際に除去されるため、残留溶媒量が高まる懸念がない点からも好ましい。また仮に結合剤溶液中に残留していたとしても、通常は磁気記録媒体作製工程中に揮発するため、イソシアネート系化合物と結合剤との架橋反応の反応性や媒体性能に大きな影響を及ぼさない点からも好ましい。
【００２１】
第二液に使用されるケトン系溶媒としては、アセトン、メチルエチルケトン、シクロヘキサノン等を挙げることができ、これらを単独または任意の割合で混合して使用することができる。
【００２２】
エポキシ基含有ビニル系ポリマーは、入手容易性の観点から塩化ビニル系ポリマーであることが好ましい。本発明において第二液調製に使用するエポキシ基含有ビニル系ポリマーは、公知の方法で合成可能であり、また市販品としても入手可能である。前記ビニル系ポリマーにおいて、エポキシ基は主鎖に導入されていてもよく、側鎖に導入されていてもよく、主鎖および側鎖の両方に導入されていてもよい。ポリマー中のエポキシ基含有量は、磁性体の分散性向上に効果的に寄与し得る量の極性基を付加反応により導入する観点から、また、塩化ビニル系ポリマーについては脱塩素による環境負荷を低減する観点から、ポリマー１分子の質量に対して、０．５〜１０．０質量％の範囲であることが好ましい。また、本発明の製造方法により得られるビニル系ポリマーにおけるスルホン酸アルカリ金属塩基、またはこれが塩交換された極性基の含有量は、１０〜１０００μｅｑ／ｇであることが分散性向上の観点から好ましい。
【００２３】
第二液の調製に使用されるエポキシ基含有ビニル系ポリマーの合成方法については、例えば、特許文献１および特許文献２の全記載を参照できる。また、市販品としては、日本ゼオン製ＭＲ−１０４、カネカ製ＭＲ−１０４、日本ゼオン製ＭＲ−１１０、カネカ製ＭＲ−１１０等を使用することができる。
【００２４】
第二液は、ケトン系溶媒にエポキシ基含有ビニル系ポリマーを添加することにより容易に調製することができる。第二液中のエポキシ基含有ビニル系ポリマーの濃度は、第一液と混合し付加反応を良好に進行させるためには、エポキシ基含有ビニル系ポリマーがケトン系溶媒中に良好に溶解し、好ましくは完溶する濃度とすることが好ましく、具体的には、１０〜６０質量％程度とすることが好適である。また、２０〜４０質量％の濃度とすると、後述する付加反応終了後に濃度調整することなく磁気記録媒体の製造に使用できることも可能となることから更に好ましい。
【００２５】
スルホン酸アルカリ金属塩基の導入（付加反応）
第一液、第二液の詳細は前述の通りであり、本発明の製造方法では、調製された第一液と第二液を混合することで、第二液に含まれていたエポキシ基含有ビニル系ポリマーの側鎖に、スルホン酸アルカリ金属塩基を導入する。この反応（付加反応）は、タウリン、Ｎ−メチルタウリン、およびメタアミノベンゼンスルホン酸からなる群から選択されるスルホン酸基含有化合物のアミノ基が、エポキシ基にアタックしエポキシ基を開環し付加することで進行すると考えられる。
一方、特許文献１ではエポキシ基含有モノマーに対して付加反応が行っているが、この場合には例えば下記のような反応が進行し、単官能のビニルモノマーとともに２官能のビニルモノマーも生成される。
【００２６】
【化１】
0005519576.tif 000002
【００２７】
こうして得られたモノマー混合物を用いて重合反応を行うと、得られるビニル系ポリマーは多次元架橋構造となり分子量の制御は困難となる。また、上段の単官能のビニルモノマーの−ＮＨ−基が新たな付加反応の起点となることも分子量制御を困難とする。
これに対し本発明の製造方法では、上記の通りポリマーに対して付加反応を行うため、２官能ビニルモノマーの生成によって分子量制御が困難となることはなく、またポリマーの主鎖の立体障害により、付加反応により生じた−ＮＨ−基がエポキシ基との新たな付加反応の起点となることを回避することができる。したがって本発明によれば、特許文献１に記載の方法のように分子量制御の困難性の懸念なく極性基の付加反応を行うことができる。
【００２８】
第一液と第二液の混合比は、第一液に含まれるスルホン酸基含有化合物の溶解性、第二液に含まれるエポキシ基含有ビニル系ポリマーの溶解性、エポキシ基含有ビニル系ポリマーが有するエポキシ基量および磁性体の分散性向上に効果的に寄与し得る極性基量に基づき決定することが好ましい。具体的には、第一液：第二液＝１：１〜１：１００（体積比）であることが望ましい。更に、第一液：第２液＝１：５〜１：１００（体積比）の範囲が、ビニル系ポリマーの溶解性および反応後のメタノールの除去の観点からより好ましい。
【００２９】
上記の通り第一液に含まれるメタノールは容易に除去され得るものであるが、塗膜強度を高める目的でイソシアネート系硬化剤を含む磁気記録媒体作製用塗布液を調製する場合にはイソシアネート系化合物と結合剤との反応性を良好に維持する観点からからメタノールの残留量は少ないほど好ましい。したがって本発明のビニル系ポリマーの製造方法では、必要に応じて前記付加反応の反応途中または反応終了後にメタノールを除去するための操作を行ってもよい。メタノールの除去方法としては、減圧して除去する方法、反応液をメタノールの沸点以上に加温して除去する方法、および両者を併用する方法等を挙げることができる。メタノールを減圧下で除去する場合には、５〜１００ｍｍＨｇ程度に減圧することが望ましい。これらのメタノール除去方法は、特許文献２に記載の方法で必要とされる水の除去と比べてはるかに容易に行うことができるため、製造工程を煩雑にすることはない。なお、メタノール除去工程でケトン系溶剤も除去された場合、任意のタイミングでケトン系溶媒を添加することもできる。また、反応は大気中で行ってもよく、窒素、アルゴン等の反応に不活性な気体の雰囲気下で行ってもよい。反応時間は、反応が十分進行する範囲に適宜設定すればよく、例えば２時間〜２４時間程度とすることができる。また、反応中は反応液を４０〜８０℃程度に加温することが、反応を良好に進行させるうえで好ましい。また、付加反応の促進のために、公知の触媒を使用してもよい。
【００３０】
上記付加反応により側鎖にスルホン酸アルカリ金属塩基が導入されたビニル系ポリマーは、任意に、公知の塩交換反応によってスルホン酸アルカリ金属塩基に含まれるアルカリ金属イオンをプロトンまたは他のカチオンに転換してもよい。
【００３１】
以上の工程により得られた、側鎖にスルホン酸アルカリ金属塩基またはその塩交換体を有するビニル系ポリマーは、公知の精製工程を経て塗布型磁気記録媒体の磁性層形成用塗布液の調製に用いることもできる。前述のように本発明の製造方法で使用される反応溶媒は、塗布型磁気記録媒体形成用塗布液の調製に汎用されるケトン系溶媒と、除去が容易なメタノールであるため、付加反応後の反応液に対して溶媒除去工程を行うことなく塗布型磁気記録媒体の磁性層形成用塗布液の調製に使用しても、作製される磁気記録媒体の品質を損なうことはない。なお、イソシアネート系硬化剤を含む磁性層形成用塗布液に使用する場合には、樹脂溶液中のメタノール量は１質量％未満であることが好ましい。したがってメタノール量をより一層低減するために、付加反応後の反応液を前述のメタノール除去工程に付すことが望ましいこともある。さらに任意に未反応物や不溶物の除去のための濾過工程を実施してもよい。こうして本発明によれば、水の除去という煩雑な工程を経ることなく、塗布型磁気記録媒体の磁性層形成用塗布液の調製に用いることができるポリマー溶液を得ることができ、これにより塗布型磁気記録媒体の製造工程を簡略化することができる。
【００３２】
本発明の製造方法により得られるビニル系ポリマーの分子量については、高強度の塗膜を得る観点から質量平均分子量は２０，０００以上であることが好ましく、作業性を良好に維持するために所定濃度における塗料粘度を適切な範囲とする観点から２００，０００以下であることが好ましい。本発明の製造方法により得られるビニル系ポリマーの分子量は、第二液に使用するエポキシ基含有ビニル系ポリマーの分子量によって主に決定されるため、本発明では所望の分子量の目的ポリマーが得られるように適切な分子量を有するエポキシ基含有ビニル系ポリマーを選択して第二液を調製することが好ましい。
【００３３】
［スルホン酸（塩）基含有ビニル系ポリマー、およびこれを含む磁気記録媒体用結合剤組成物］
更に本発明は、
前記した本発明の製造方法により得られたスルホン酸（塩）基含有ビニル系ポリマー；および、
上記スルホン酸（塩）基含有ビニル系ポリマーを含むことを特徴とする、磁気記録媒体用結合剤組成物；
にも関するものである。
【００３４】
本発明のスルホン酸（塩）基含有ビニル系ポリマーは、吸着官能基であるスルホン酸（塩）基を含むため磁性体の分散性向上に寄与するものである。また、本発明の磁気記録媒体用結合剤組成物は、上記付加反応後に反応液をろ過し未反応物や不溶物を除去する工程を経て得ることもできる。更には、反応溶媒の少なくとも一部を除去する工程を経てもよい。ただし本発明のビニル系ポリマーの製造方法において使用される溶媒はメタノールとケトン系溶媒であるため、先に説明したように、前記付加反応後に反応液を溶媒除去工程に付すことなく、磁気記録媒体用結合剤組成物として使用することができる。例えば、前記付加反応後に得られた反応液に強磁性粉末、各種添加剤を混合し、必要に応じて有機溶媒（ケトン系溶媒、トルエン等）を追加することで、磁性層形成用塗布液を調製することができる。かかる塗布液を用いて形成された磁性層では、本発明のスルホン酸（塩）基含有ビニル系ポリマーにより強磁性粉末を高度に分散させることができ、これにより高い表面平滑性を有する、高密度記録用途に好適な磁気記録媒体を得ることができる。また、磁性層成分としてポリイソシアネートを併用すれば、磁性層形成時の熱処理によりスルホン酸（塩）基含有ビニル系ポリマーとポリイソシアネートとの間で架橋構造を形成させることで、高強度な磁性層を形成することができる。ここで本発明のスルホン酸（塩）基含有ビニル系ポリマーは極性基の導入のための付加反応が非水系で行われたものであるため、付加反応後の反応液をそのまま磁性層塗布液調製に使用したとしても、水の存在により架橋構造の形成が阻害されることがなく好ましい。併用するポリイソシアネートの詳細については後述する。
【００３５】
［磁気記録媒体およびその製造方法］
更に本発明は、非磁性支持体上に強磁性粉末および結合剤を含む磁性層を有する磁気記録媒体に関する。本発明の磁気記録媒体は、前記磁性層が、前記した本発明のスルホン酸（塩）基含有ビニル系ポリマーを結合剤の構成成分として含むものである。ここで「構成成分として含む」とは、磁性層の結合剤として本発明のスルホン酸（塩）基含有ビニル系ポリマーそのものが存在する態様とともに、該ポリマーが他の成分との反応生成物として存在する態様も含むものとする。例えば本発明のスルホン酸（塩）基含有ビニル系ポリマーは、ポリイソシアネートと反応し架橋構造を形成した状態で磁性層に存在することができ、そのような態様も本発明に含まれる。ポリイソシアネートとしては、塗膜強度向上の観点からは、３官能以上のポリイソシアネートを使用することが好ましい。３官能以上のポリイソシアネートの具体例としては、トリメチロールプロパン（ＴＭＰ）にＴＤＩ（トリレンジイソシアネート）を３モル付加した化合物、ＴＭＰにＨＤＩ（ヘキサメチレンジイソシアネート）を３モル付加した化合物、ＴＭＰにＩＰＤＩ（イソホロンジイソシアネート）を３モル付加した化合物、ＴＭＰにＸＤＩ（キシリレンジイソシアネート）を３モル付加した化合物、などアダクト型ポリイソシアネート化合物、ＴＤＩの縮合イソシアヌレート型３量体、ＴＤＩの縮合イソシアヌレート５量体、ＴＤＩの縮合イソシアヌレート７量体、およびこれらの混合物、ＨＤＩのイソシアヌレート型縮合物、ＩＰＤＩのイソシアヌレート型縮合物、さらにクルードＭＤＩなどを挙げることができる。ポリイソシアネートの使用量は、本発明のビニル系ポリマー１００質量部に対して、例えば０〜８０質量部とすることができ、塗膜強度向上の点から、１０〜４０質量部とすることが好ましい。
【００３６】
更に本発明は、上記の本発明の磁気記録媒体の製造方法にも関する。本発明の磁気記録媒体の製造方法は、本発明の磁気記録媒体用結合剤組成物を用いて磁性層形成用塗布液を調製すること、および、調製した磁気記録媒体形成用塗布液を用いて前記磁性層を形成すること、を含むものである。前述のように、本発明の磁気記録媒体用結合剤組成物として、ビニル系ポリマーへの極性基導入反応後に溶媒除去工程を経ることなく得られた反応液を使用すれば、磁気記録媒体の製造工程を簡略化することができる。
【００３７】
本発明の磁気記録媒体は、磁性層の結合剤構成成分として、前記した本発明のビニル系ポリマー以外に公知の熱可塑性樹脂、熱硬化性樹脂、反応性樹脂、これらの混合物等の他の樹脂成分を含むこともできる。本発明のビニル系ポリマーと他の樹脂成分とを併用する場合、本発明のビニル系ポリマーによる分散性向上を効果的に達成する観点から、他の樹脂成分の使用量は、前記本発明のビニル系ポリマー１００質量部に対し、１〜１００質量部とすることが好ましく、１０〜１００質量部とすることがより好ましい。
【００３８】
次に、本発明の磁気記録媒体およびその製造方法の具体的態様について、更に詳細に説明する。
【００３９】
磁性層
(i)強磁性粉末
磁性層に含まれる強磁性粉末としては、針状強磁性体、平板状磁性体、または球状もしくは楕円状磁性体を挙げることができる。高密度記録化の観点から針状強磁性体の平均長軸長は、２０ｎｍ以上５０ｎｍ以下であることが好ましく、２０ｎｍ以上４５ｎｍ以下であることがより好ましい。平板状磁性体の平均板径は、六角板径で１０ｎｍ以上５０ｎｍ以下であることが好ましい。磁気抵抗ヘッドで再生する場合は、低ノイズにする必要があり、板径は４０ｎｍ以下であることが好ましい。板径が上記範囲であれば、熱揺らぎがなく安定な磁化が望める。また、ノイズも低くなるため高密度磁気記録に適する。球状もしくは楕円状磁性体は、高密度記録化の観点から、平均直径が１０ｎｍ以上５０ｎｍ以下であることが好ましい。
【００４０】
上記強磁性粉末の平均粒子サイズは、以下の方法により測定することができる。
強磁性粉末を、日立製透過型電子顕微鏡Ｈ−９０００型を用いて粒子を撮影倍率１０００００倍で撮影し、総倍率５０００００倍になるように印画紙にプリントして粒子写真を得る。粒子写真から目的の磁性体を選びデジタイザーで粉体の輪郭をトレースしカールツァイス製画像解析ソフトＫＳ−４００で粒子のサイズを測定する。５００個の粒子のサイズを測定する。上記方法により測定される粒子サイズの平均値を強磁性粉末の平均粒子サイズとする。
【００４１】
なお、本発明において、磁性体等の粉体のサイズ（以下、「粉体サイズ」と言う）は、（１）粉体の形状が針状、紡錘状、柱状（ただし、高さが底面の最大長径より大きい）等の場合は、粉体を構成する長軸の長さ、即ち長軸長で表され、（２）粉体の形状が板状乃至柱状（ただし、厚さ乃至高さが板面乃至底面の最大長径より小さい）場合は、その板面乃至底面の最大長径で表され、（３）粉体の形状が球形、多面体状、不特定形等であって、かつ形状から粉体を構成する長軸を特定できない場合は、円相当径で表される。円相当径とは、円投影法で求められるものを言う。
また、該粉体の平均粉体サイズは、上記粉体サイズの算術平均であり、５００個の一次粒子について上記の如く測定を実施して求めたものである。一次粒子とは、凝集のない独立した粉体をいう。
【００４２】
また、該粉体の平均針状比は、上記測定において粉体の短軸の長さ、即ち短軸長を測定し、各粉体の（長軸長／短軸長）の値の算術平均を指す。ここで、短軸長とは、上記粉体サイズの定義で（１）の場合は、粉体を構成する短軸の長さを、同じく（２）の場合は、厚さ乃至高さを各々指し、（３）の場合は、長軸と短軸の区別がないから、（長軸長／短軸長）は、便宜上１とみなす。
そして、粉体の形状が特定の場合、例えば、上記粉体サイズの定義（１）の場合は、平均粉体サイズを平均長軸長と言い、同定義（２）の場合は平均粉体サイズを平均板径と言い、（最大長径／厚さ乃至高さ）の算術平均を平均板状比という。同定義（３）の場合は平均粉体サイズを平均直径（平均粒径、平均粒子径ともいう）という。
【００４３】
以上説明した各磁性体については、特開２００９−９６７９８号公報段落[００９７]〜[０１１０]に詳細に記載されている。
【００４４】
(ii)分散剤
本発明の磁気記録媒体は、磁性層の結合剤構成成分としてスルホン酸（塩）基を含有する本発明のビニル系ポリマーを含むため、磁性層において強磁性粉末の高度な分散状態を達成することができるが、強磁性粉末の分散性をより一層向上するために、分散剤を使用することもできる。なお本発明における分散剤とは、これが存在しない場合と比べて磁性層における強磁性粉末の分散性を向上する作用を有する化合物をいうものとする。使用可能な分散剤としては、カルボキシル基含有化合物および芳香族化合物が好ましく、より好ましくはカルボキシル基含有化合物としては脂肪酸、芳香族化合物としては芳香族カルボン酸化合物、フェノール系化合物を挙げることができる。
【００４５】
脂肪酸としては、飽和脂肪酸であっても不飽和脂肪酸であってもよく、分散性向上の観点からは不飽和脂肪酸であることが好ましい。脂肪酸の炭素数は、好ましくは１４〜２４であり、より好ましくは１６〜２２である。脂肪酸の具体例としては、オレイン酸、エライジン酸、エルカ酸等を挙げることができ、中でもより一層の分散性向上の観点からはオレイン酸が好ましい。
【００４６】
芳香族カルボン酸化合物とは、芳香環に結合した水素のうち少なくとも１つがカルボン酸基に置換した化合物を意味し、ナフタレンやその他縮合多環芳香族にカルボン酸が置換しているものも含まれる。芳香族カルボン酸化合物としては、より一層の分散性向上の観点からベンゼン環、ナフタレン環またはビフェニル環を芳香環として含むものが好ましく、好ましい具体例としては、１−ナフトエ酸、トランス桂皮酸、４−ビフェニルカルボン酸を挙げることができる。
【００４７】
フェノール系化合物とは、芳香環に結合した水素のうち少なくとも1つが水酸基に置換したものを意味し、ナフタレンやその他縮合多環芳香族に水酸基が置換しているものも含まれる。フェノール系化合物としては、より一層の分散性向上の観点から、ベンゼン環またはナフタレン環を芳香環として含むものが好ましく、好ましい具体例としては、フェノール、カテコール、ヒドロキシナフタレン、ジヒドロキシナフタレン、４−ｔブチルフェノールを挙げることができ、より好ましい具体例としては、キレート型の２価のフェノール系化合物を挙げることができる。キレート型の２価のフェノールとは芳香環の隣接する炭素上にそれぞれフェノール性水酸基を有する化合物であって、１分子中にフェノール性水酸基を２つ有する化合物をいう。キレート型の２価のフェノール系化合物の好ましい具体例としては、カテコールおよびジヒドロキシナフタレン、より好ましい具体例としては２，３−ジヒドロキシナフタレンを挙げることができる。
【００４８】
本発明の磁気記録媒体は、分散性向上の観点から、強磁性粉末１００質量部あたり１．５質量部以上の分散剤を磁性層に含むことが好ましい。高密度記録化の観点からは強磁性粉末の充填率を高めることが望ましいため、添加剤の添加量はその効果を発揮し得る範囲で低減することが好ましい。上記観点から、磁性層における分散剤の含有量は、強磁性粉末１００質量部あたり１０質量部以下とすることが好ましい。強磁性粉末の分散性と充填率を両立する観点から、磁性層における分散剤の含有量は強磁性粉末１００質量部あたり３〜１０質量部とすることがより好ましい。
【００４９】
(iii)添加剤
磁性層には、必要に応じて上記分散剤以外の添加剤を加えることができる。添加剤としては、研磨剤、潤滑剤、分散助剤、防黴剤、帯電防止剤、酸化防止剤、溶剤などを挙げることができる。上記添加剤の具体例等の詳細については、例えば特開２００９−９６７９８号公報段落[０１１１]〜[０１１５]を参照できる。
【００５０】
また、磁性層には、必要に応じてカーボンブラックを添加することができる。磁性層で使用可能なカーボンブラックとしては、ゴム用ファーネス、ゴム用サーマル、カラー用ブラック、アセチレンブラック等を挙げることができる。カーボンブラックの比表面積は好ましくは１００〜５００ｍ2／ｇ、より好ましくは１５０〜４００ｍ2／ｇ、ＤＢＰ吸油量は好ましくは２０〜４００ｍｌ／１００ｇ、より好ましくは３０〜２００ｍｌ／１００ｇである。カーボンブラックの粒子径は、好ましくは５〜８０ｎｍ、より好ましく１０〜５０ｎｍ、さらに好ましくは１０〜４０ｎｍである。カーボンブラックのｐＨは２〜１０、含水率は０．１〜１０％、タップ密度は０．１〜１ｇ／ｍｌがそれぞれ好ましい。磁性層で使用できるカーボンブラックについては、例えば「カーボンブラック便覧」カーボンブラック協会編、を参考にすることができる。それらは市販品として入手可能である。
【００５１】
本発明で使用されるこれらの添加剤は、磁性層、さらに後述する非磁性層でその種類、量を必要に応じて使い分けることができる。また本発明で用いられる添加剤のすべてまたはその一部は、磁性層または非磁性層用の塗布液の製造時のいずれの工程で添加してもよい。例えば、混練工程前に強磁性粉末と混合する場合、強磁性粉末と結合剤と溶剤による混練工程で添加する場合、分散工程で添加する場合、分散後に添加する場合、塗布直前に添加する場合などがある。
【００５２】
非磁性層
本発明の磁気記録媒体は、非磁性支持体上に直接磁性層を有することもでき、非磁性支持体と磁性層との間に、非磁性粉末および結合剤を含む非磁性層を有することもできる。非磁性層の結合剤を構成する樹脂成分として、先に説明した本発明のビニル系ポリマーを使用してもよく、公知の熱可塑性樹脂、熱硬化性樹脂、反応性樹脂、これらの混合物等の他の樹脂成分を使用してもよい。
【００５３】
上記非磁性粉末は、無機物質でも有機物質でもよい。また、カーボンブラック等も使用できる。無機物質としては、例えば金属、金属酸化物、金属炭酸塩、金属硫酸塩、金属窒化物、金属炭化物、金属硫化物などが挙げられる。これらの非磁性粉末は、市販品として入手可能であり、公知の方法で製造することもできる。
【００５４】
具体的には二酸化チタン等のチタン酸化物、酸化セリウム、酸化スズ、酸化タングステン、ＺｎＯ、ＺｒＯ2、ＳｉＯ2、Ｃｒ2Ｏ3、α化率９０〜１００％のα−アルミナ、β−アルミナ、γ−アルミナ、α−酸化鉄、ゲータイト、コランダム、窒化珪素、チタンカーバイト、酸化マグネシウム、窒化ホウ素、２硫化モリブデン、酸化銅、ＭｇＣＯ3、ＣａＣＯ3、ＢａＣＯ3、ＳｒＣＯ3、ＢａＳＯ4、炭化珪素、炭化チタンなどが単独または２種類以上を組み合わせて使用される。好ましいものは、α−酸化鉄、酸化チタンである。
【００５５】
非磁性粉末の形状は、針状、球状、多面体状、板状のいずれでもあってもよい。
非磁性粉末の結晶子サイズは、４ｎｍ〜１μｍが好ましく、４０〜１００ｎｍがさらに好ましい。結晶子サイズが４ｎｍ〜１μｍの範囲であれば、分散が困難になることもなく、また好適な表面粗さを有するため好ましい。
これら非磁性粉末の平均粒径は、５ｎｍ〜２μｍが好ましい。５ｎｍ〜２μｍの範囲であれば、分散も良好で、かつ好適な表面粗さを有するため好ましい。ただし必要に応じて平均粒径の異なる非磁性粉末を組み合わせたり、単独の非磁性粉末でも粒径分布を広くしたりして同様の効果をもたせることもできる。とりわけ好ましい非磁性粉末の平均粒径は、１０〜２００ｎｍである。本発明の磁気記録媒体に使用可能な非磁性粉末の詳細については、特開２００９−９６７９８号公報段落[０１２３]〜[０１３２]を参照できる。
【００５６】
非磁性層には非磁性粉末と共に、カーボンブラックを混合し表面電気抵抗を下げ、光透過率を小さくすると共に、所望のμビッカース硬度を得ることができる。非磁性層のμビッカース硬度は、通常２５〜６０ｋｇ／ｍｍ2、好ましくはヘッド当りを調整するために、３０〜５０ｋｇ／ｍｍ2であり、薄膜硬度計（日本電気（株）製  ＨＭＡ−４００）を用いて、稜角８０度、先端半径０．１μｍのダイヤモンド製三角錐針を圧子先端に用いて測定することができる。光透過率は一般に波長９００ｎｍ程度の赤外線の吸収が３％以下、たとえばＶＨＳ用磁気テープでは０．８％以下であることが規格化されている。このためにはゴム用ファーネス、ゴム用サーマル、カラー用ブラック、アセチレンブラック等を用いることができる。
【００５７】
非磁性層に用いられるカーボンブラックの比表面積は、好ましくは１００〜５００ｍ2／ｇ、更に好ましくは１５０〜４００ｍ2／ｇ、ＤＢＰ吸油量は好ましくは２０〜４００ｍｌ／１００ｇ、更に好ましくは３０〜２００ｍｌ／１００ｇである。カーボンブラックの粒子径は好ましくは５〜８０ｎｍ、より好ましく１０〜５０ｎｍ、更に好ましくは１０〜４０ｎｍである。カーボンブラックのｐＨは２〜１０、含水率は０．１〜１０％、タップ密度は０．１〜１ｇ／ｍｌがそれぞれ好ましい。非磁性層で使用できるカーボンブラックについては、例えば「カーボンブラック便覧」カーボンブラック協会編、を参考にすることができる。それらは市販品として入手可能である。
【００５８】
また非磁性層には目的に応じて有機質粉末を添加することもできる。このような有機質粉末としては、例えば、アクリルスチレン系樹脂粉末、ベンゾグアナミン樹脂粉末、メラミン系樹脂粉末、フタロシアニン系顔料が挙げられるが、ポリオレフィン系樹脂粉末、ポリエステル系樹脂粉末、ポリアミド系樹脂粉末、ポリイミド系樹脂粉末、ポリフッ化エチレン樹脂も使用することができる。その製法は、特開昭６２−１８５６４号公報、特開昭６０−２５５８２７号公報に記されているようなものが使用できる。
【００５９】
非磁性層の結合剤樹脂、潤滑剤、分散剤、添加剤、溶剤、分散方法その他は、磁性層に関する公知技術が適用できる。特に、結合剤樹脂量、種類、添加剤、分散剤の添加量、種類に関しては磁性層に関する公知技術が適用できる。
【００６０】
非磁性支持体
非磁性支持体としては、二軸延伸を行ったポリエチレンテレフタレート、ポリエチレンナフタレート、ポリアミド、ポリアミドイミド、芳香族ポリアミド等の公知のものが挙げられる。これらの中でもポリエチレンテレフタレート、ポリエチレンナフタレート、ポリアミドが好ましい。
【００６１】
バックコート層
一般に、コンピュータデータ記録用の磁気テープは、ビデオテープ、オーディオテープに比較して繰り返し走行性が強く要求される。このような高い保存安定性を維持させるために、非磁性支持体の磁性層が設けられた面とは反対の面にバックコート層を設けることもできる。バックコート層用塗布液は、研磨剤、帯電防止剤などの粒子成分と結合剤とを有機溶媒に分散させることにより形成することができる。粒状成分として各種の無機顔料やカーボンブラックを使用することができる。また、結合剤としては、例えば、ニトロセルロース、フェノキシ樹脂、塩化ビニル系樹脂、ポリウレタン等の樹脂を単独またはこれらを混合して使用することができる。上記バックコート層を形成するために、前述の本発明のビニル系ポリマーを使用することも可能である。
【００６２】
層構成
本発明の磁気記録媒体において、非磁性支持体の好ましい厚さは３〜８０μｍである。また、非磁性支持体と非磁性層または磁性層の間に上記平滑化層を設ける場合、平滑化層の厚さは例えば０．０１〜０．８μｍ、好ましくは０．０２〜０．６μｍである。また、上記バックコート層の厚さは、例えば０．１〜１．０μｍ、好ましくは０．２〜０．８μｍである。
【００６３】
磁性層の厚さは、用いる磁気ヘッドの飽和磁化量やヘッドギャップ長、記録信号の帯域により最適化されるものであるが、高容量化の観点から、好ましくは１０ｎｍ〜１００ｎｍであり、より好ましくは２０ｎｍ〜８０ｎｍである。磁性層は少なくとも一層あればよく、磁性層を異なる磁気特性を有する２層以上に分離してもかまわず、公知の重層磁性層に関する構成が適用できる。
【００６４】
非磁性層の厚さは、０．２〜３．０μｍであることが好ましく、０．３〜２．５μｍであることがより好ましく、０．４〜２．０μｍであることがさらに好ましい。なお、本発明の磁気記録媒体が非磁性層を有する場合、該非磁性層は、実質的に非磁性であればその効果を発揮するものであり、例えば不純物として、あるいは意図的に少量の磁性体を含んでいても、本発明の効果を示すものであり、本発明の磁気記録媒体と実質的に同一の構成とみなすことができる。ここで、実質的に同一とは、非磁性層の残留磁束密度が１０ｍＴ（１００Ｇ）以下または抗磁力が７．９６ｋＡ／ｍ（１００  Ｏｅ）以下であることを示し、好ましくは残留磁束密度と抗磁力を持たないことを意味する。
【００６５】
製造方法
磁性層、非磁性層等の各層を形成するための塗布液を製造する工程は、少なくとも混練工程、分散工程、およびこれらの工程の前後に必要に応じて設けた混合工程からなることが好ましい。個々の工程はそれぞれ２段階以上に分かれていてもかまわない。本発明で用いられる強磁性粉末、非磁性粉末、結合剤、カーボンブラック、研磨剤、帯電防止剤、潤滑剤、溶剤などすべての原料はどの工程の最初または途中で添加してもかまわない。また、個々の原料を２つ以上の工程で分割して添加してもかまわない。
また、本発明の磁気記録媒体用結合剤組成物に、上記原料を同時または逐次添加することにより、塗布液を製造することもできる。例えば強磁性粉末をニーダにより解砕した後、本発明の磁気記録媒体用結合剤樹脂組成物（更に任意に併用される他の結合剤成分）を添加して混練工程を行い、この混練物に各種添加剤を添加し分散工程を行うことにより磁性層形成用塗布液を調製することができる。
【００６６】
各層形成用塗布液を調製するためには、従来の公知の製造技術を一部の工程として用いることができる。混練工程ではオープンニーダ、連続ニーダ、加圧ニーダ、エクストルーダなど強い混練力をもつものを使用することが好ましい。ニーダを用いる場合は、強磁性粉末または非磁性粉末１００質量部に対して１５〜５００質量部の結合剤（但し、全結合剤の３０質量％以上が好ましい）を使用して混練処理することが好ましい。これらの混練処理の詳細については特開平１−１０６３３８号公報、特開平１−７９２７４号公報に記載されている。また、磁性層用塗布液および非磁性層用塗布液を分散させるには、ガラスビーズを用いることができる。ガラスビーズ以外には、高比重の分散メディアであるジルコニアビーズ、チタニアビーズ、スチールビーズが好適である。これら分散メディアの粒径と充填率は最適化して用いられる。分散機は公知のものを使用することができる。
【００６７】
磁気記録媒体の製造方法では、例えば、走行下にある非磁性支持体の表面に磁性層塗布液を所定の膜厚となるようにして磁性層を塗布して形成する。ここで複数の磁性層塗布液を逐次または同時に重層塗布してもよく、非磁性層塗布液と磁性層塗布液とを逐次または同時に重層塗布してもよい。各層形成用塗布液を塗布する塗布機としては、エアードクターコート、ブレードコート、ロッドコート、押出しコート、エアナイフコート、スクイズコート、含浸コート、リバースロールコート、トランスファーロールコート、グラビヤコート、キスコート、キャストコート、スプレイコート、スピンコート等が利用できる。これらについては例えば（株）総合技術センター発行の「最新コーティング技術」（昭和５８年５月３１日）を参考にできる。塗布工程の詳細については、特開２００４−２９５９２６号公報段落[００６７]、[００６８]も参照できる。
【００６８】
また、塗布工程後の媒体には、乾燥処理、磁性層の配向処理、表面平滑化処理（カレンダー処理）等の各種の後処理を施すことができる。それらの処理の詳細については、例えば特開２００４−２９５９２６号公報段落［００７０］〜［００７３］を参照できる。
【００６９】
前述のように塗膜強度向上のためポリイソシアネートを使用する場合、上記乾燥処理やカレンダー処理における加熱においても、架橋構造は形成され得るが、高強度の塗膜を形成するためには、上記処理以外にも加熱処理を行うことが好ましい。この場合の加熱処理は、例えば加熱温度は３５〜１００℃であり、好ましくは５０〜８０℃である。また加熱処理時間は、例えば１２〜７２時間、好ましくは２４〜４８時間である。
得られた磁気記録媒体は、裁断機、打抜機などを使用して所望の大きさに裁断して使用することができる。
【実施例】
【００７０】
以下に本発明を実施例によりさらに具体的に説明する。ただし本発明は、実施例に示す態様に限定されるものではない。また、以下の操作は、特記しない限り室温（２５℃）で実施した。
【００７１】
１．スルホン酸塩基含有ビニルポリマー調製の実施例、比較例
【００７２】
［実施例１］
タウリン（２−アミノエタンスルホン酸）１．０質量部、水酸化カリウム０．５質量部をメタノール５．７質量部に添加し、１時間攪拌した（第一液の調製）。
上記第一液に、エポキシ基含有塩化ビニル共重合体（日本ゼオン社製ＭＲ１０４）１００．０質量部およびシクロヘキサノン２３３．３質量部からなる溶液（第二液）を添加したのち内温を４０〜６０℃に保ちながら５時間攪拌した。次いで、反応溶液を１００ｍｍＨｇの減圧条件で３０分間攪拌し、樹脂溶液Ａを得た。
【００７３】
樹脂溶液の評価
（１）メタノール残留有無の確認
実施例１で得られた樹脂溶液Ａの一部を、下記条件でガスクロマトグラム分析したところ、メタノールは検出されなかった（検出限界以下であった）ことから第一液由来のメタノールが反応中に揮発し除去されたことが確認された。
検出器：島津社製ＧＣ−１７Ａ
カラム：アジレント・テクノロジー社製ＤＢ−５ＭＳ（３０ｍ×０．２５ｍｍ×０．２５μm）
カラム温度：４０℃
試料気化室温度：１００℃
検出器部分温度：２５０℃
試料注入量：１μｌ
温度レート：４０℃／６ｍｉｎ→昇温３０℃／ｍｉｎ→２１０℃／８ｍｉｎ
【００７４】
（２）ビニルポリマーへのスルホン酸塩基導入量の確認
実施例１で得られた樹脂溶液Ａ  １質量部に内温５０℃でアセトン１質量部を添加した。その後、内温４５〜５５℃の範囲でメタノール：水＝１：１混合溶液２．５質量部を滴下すると固形物が析出した。析出した固形物を濾過し、アセトン１．５質量部を添加し５０℃で攪拌し完溶させた。内温４５〜５５℃の範囲でメタノール：水＝１：１混合溶液２．５質量部を滴下すると固形物が析出した。析出した固形物を濾過し、真空下３０℃で２４時間乾燥させた。
上記操作により得られた生成物中に含まれる硫黄含量を蛍光Ｘ線分析により硫黄（Ｓ）元素のピーク面積から定量したところ１５０ｍｅｑ／ｇであった。未反応のエポキシ基含有塩化ビニル共重合体および反応終了後の樹脂溶液Ａとの硫黄含量変化分から本反応で導入されたスルホン酸塩基量は８０ｍｅｑ／ｇと算出された。更に、上記操作で得られた生成物（乾燥粉）を重クロロホルムに溶解し未溶解物がないことを確認するとともに、得られた重クロロホルム溶液をＨ−ＮＭＲ測定に付し、２〜３ｐｐｍ付近にタウリン由来のピークがないことを確認した。
以上の結果から、本反応によりビニルポリマーへ導入されたスルホン酸塩基量は８０ｍｅｑ／ｇであることが確認された。
【００７５】
［実施例２］
タウリン１．０質量部、水酸化カリウム０．５質量部をメタノール５．５質量部に添加し、１時間攪拌した（第一液の調製）。
調製した第一液にエポキシ基含有塩化ビニル共重合体（日本ゼオン社製ＭＲ１０４）５３．６質量部およびシクロヘキサノン１２５．０質量部からなる溶液（第二液）を添加したのち内温を４０〜６０℃に保ちながら５時間攪拌した。次いで、反応溶液を１００ｍｍＨｇの減圧条件で３０分間攪拌し、樹脂溶液Ｂを得た。
得られた樹脂溶液Ｂ中に含まれるメタノールを前述の方法で分析したところ検出限界以下であった。
樹脂溶液Ｂ  １質量部に内温５０℃でアセトン１質量部を添加した。その後、内温４５〜５５℃の範囲でメタノール：水＝１：１混合溶液２．５質量部を滴下すると固形物が析出した。析出した固形物を濾過し、アセトン１．５質量部を添加し５０℃で攪拌し完溶させた。内温４５〜５５℃の範囲でメタノール：水＝１：１混合溶液２．５質量部を滴下すると固形物が析出した。析出した固形物を濾過し、真空下３０℃で２４時間乾燥させた。
上記操作により得られた生成物中に含まれる硫黄含量を蛍光Ｘ線分析により硫黄（Ｓ）元素のピーク面積から定量したところ２００ｍｅｑ／ｇであった。未反応のエポキシ基含有塩化ビニル共重合体および反応終了後の樹脂溶液Ｂとの硫黄含量変化分から本反応で導入されたスルホン酸塩基量は１３０ｍｅｑ／ｇと算出された。更に、上記操作で得られた生成物（乾燥粉）を重クロロホルムに溶解し未溶解物がないことを確認するとともに、得られた重クロロホルム溶液をＨ−ＮＭＲ測定に付し、２〜３ｐｐｍ付近にタウリン由来のピークがないことを確認した。
以上の結果から、本反応によりビニルポリマーへ導入されたスルホン酸塩基量は１３０ｍｅｑ／ｇであることが確認された。
【００７６】
［実施例３］
タウリン１．０質量部、水酸化カリウム０．５質量部をメタノール６．３質量部に添加し、１時間攪拌した（第一液の調製）。
調製した第一液にエポキシ基含有塩化ビニル共重合体（日本ゼオン社製ＭＲ１０４）３７．５質量部およびシクロヘキサノン８７．５質量部からなる溶液（第二液）を添加したのち内温を４０〜６０℃に保ちながら５時間攪拌した。次いで、反応溶液を１００ｍｍＨｇの減圧条件で３０分間攪拌し、樹脂溶液Ｃを得た。
得られた樹脂溶液Ｃ中に含まれるメタノールを前述の方法で分析したところ検出限界以下であった。
樹脂溶液Ｃ  １質量部に内温５０℃でアセトン１質量部を添加した。その後、内温４５〜５５℃の範囲でメタノール：水＝１：１混合溶液２．５質量部を滴下すると固形物が析出した。析出した固形物を濾過し、アセトン１．５質量部を添加し５０℃で攪拌し完溶させた。内温４５〜５５℃の範囲でメタノール：水＝１：１混合溶液２．５質量部を滴下すると固形物が析出した。析出した固形物を濾過し、真空下３０℃で２４時間乾燥させた。
上記操作により得られた生成物中に含まれる硫黄含量を蛍光Ｘ線分析により硫黄（Ｓ）元素のピーク面積から定量したところ２８０ｍｅｑ／ｇであった。未反応のエポキシ基含有塩化ビニル共重合体および反応終了後の樹脂溶液Ｃとの硫黄含量変化分から本反応で導入されたスルホン酸塩基量は２１０ｍｅｑ／ｇと算出された。更に、上記操作で得られた生成物（乾燥粉）を重クロロホルムに溶解し未溶解物がないことを確認するとともに、得られた重クロロホルム溶液をＨ−ＮＭＲ測定に付し、２〜３ｐｐｍ付近にタウリン由来のピークがないことを確認した。
以上の結果から、本反応によりビニルポリマーへ導入されたスルホン酸塩基量は２１０ｍｅｑ／ｇであることが確認された。
【００７７】
［実施例４］
タウリン１．０質量部、水酸化カリウム０．５質量部をメタノール５．６質量部に添加し、１時間攪拌した（第一液の調製）。
調製した第一液にエポキシ基含有塩化ビニル共重合体（日本ゼオン社製ＭＲ１０４）１６．７質量部およびシクロヘキサノン３８．９質量部からなる溶液（第二液）を添加したのち内温を４０〜６０℃に保ちながら５時間攪拌した。次いで、反応溶液を１００ｍｍＨｇの減圧条件で３０分間攪拌し、樹脂溶液Ｄを得た。
得られた樹脂溶液Ｄ中に含まれるメタノールを前述の方法で分析したところ検出限界以下であった。
樹脂溶液Ｄ  １質量部に内温５０℃でアセトン１質量部を添加した。その後、内温４５〜５５℃の範囲でメタノール：水＝１：１混合溶液２．５質量部を滴下すると固形物が析出した。析出した固形物を濾過し、アセトン１．５質量部を添加し５０℃で攪拌し完溶させた。内温４５〜５５℃の範囲でメタノール：水＝１：１混合溶液２．５質量部を滴下すると固形物が析出した。析出した固形物を濾過し、真空下３０℃で２４時間乾燥させた。
上記操作により得られた生成物中に含まれる硫黄含量を蛍光Ｘ線分析により硫黄（Ｓ）元素のピーク面積から定量したところ５５０ｍｅｑ／ｇであった。未反応のエポキシ基含有塩化ビニル共重合体および反応終了後の樹脂溶液Ｄとの硫黄含量変化分から本反応で導入されたスルホン酸塩基量は２１０ｍｅｑ／ｇと算出された。更に、上記操作で得られた生成物（乾燥粉）を重クロロホルムに溶解し未溶解物がないことを確認するとともに、得られた重クロロホルム溶液をＨ−ＮＭＲ測定に付し、２〜３ｐｐｍ付近にタウリン由来のピークがないことを確認した。
以上の結果から、本反応によりビニルポリマーへ導入されたスルホン酸塩基量は４８０ｍｅｑ／ｇであることが確認された。
【００７８】
［比較例１］
オルトアミノベンゼンスルホン酸１．０質量部、水酸化カリウム０．３３質量部をメタノール５．０質量部に添加し、１時間攪拌した。調製した溶液にエポキシ基含有塩化ビニル共重合体（日本ゼオン社製ＭＲ１０４）３７．５質量部およびシクロヘキサノン１２５．０質量部からなる溶液を添加したのち内温を４０〜６０℃に保ちながら５時間攪拌したところ、反応と共に難溶性の沈殿を生じ、溶剤溶解性のあるポリマーは得られなかった。
【００７９】
［実施例５］
メタアミノベンゼンスルホン酸１．０質量部、水酸化カリウム０．３３質量部をメタノール５．０質量部に添加し、１時間攪拌した（第一液の調製）。
調製した第一液にエポキシ基含有塩化ビニル共重合体（日本ゼオン社製ＭＲ１０４）３７．５質量部およびシクロヘキサノン１２５．０質量部からなる溶液（第二液）を添加したのち内温を４０〜６０℃に保ちながら５時間攪拌した。次いで、反応溶液を１００ｍｍＨｇの減圧条件で３０分間攪拌し、樹脂溶液Ｅを得た。
得られた樹脂溶液Ｅ中に含まれるメタノールを前述の方法で分析したところ検出限界以下であった。
樹脂溶液Ｅ  １質量部に内温５０℃でアセトン１質量部を添加した。その後、内温４５〜５５℃の範囲でメタノール：水＝１：１混合溶液２．５質量部を滴下すると固形物が析出した。析出した固形物を濾過し、アセトン１．５質量部を添加し５０℃で攪拌し完溶させた。内温４５〜５５℃の範囲でメタノール：水＝１：１混合溶液２．５質量部を滴下すると固形物が析出した。析出した固形物を濾過し、真空下３０℃で２４時間乾燥させた。
上記操作により得られた生成物について実施例１〜４と同様の方法で本反応で導入されたスルホン酸塩基量が２２０ｍｅｑ／ｇであり、本反応によりビニルポリマーへ導入されたスルホン酸塩基量が１５０ｍｅｑ／ｇであることを確認した。
【００８０】
［比較例２］
パラアミノベンゼンスルホン酸１．０質量部、水酸化カリウム０．３３質量部をメタノール５．０質量部に添加し、１時間攪拌した。調製した溶液にエポキシ基含有塩化ビニル共重合体（日本ゼオン社製ＭＲ１０４）３７．５質量部およびシクロヘキサノン１２５．０質量部からなる溶液を添加したのち内温を４０〜６０℃に保ちながら５時間攪拌したところ、反応と共に難溶性の沈殿を生じ、溶剤溶解性のあるポリマーは得られなかった。
【００８１】
［実施例６］
Ｎ−メチルタウリン１．０質量部、水酸化カリウム０．４２質量部をメタノール５．０質量部に添加し、１時間攪拌した（第一液の調製）。
調製した第一液にエポキシ基含有塩化ビニル共重合体（日本ゼオン社製ＭＲ１０４）３７．５質量部およびシクロヘキサノン１２５．０質量部からなる溶液（第二液）を添加したのち内温を４０〜６０℃に保ちながら５時間攪拌した。反応溶液を１００ｍｍＨｇの減圧条件で３０分間攪拌し、樹脂溶液Ｆを得た。
得られた溶液中に含まれるメタノールを前述の方法で分析したところ検出限界以下であった。
樹脂溶液Ｆ  １質量部に内温５０℃でアセトン１質量部を添加した。その後、内温４５〜５５℃の範囲でメタノール：水＝１：１混合溶液２．５質量部を滴下すると固形物が析出した。析出した固形物を濾過し、アセトン１．５質量部を添加し５０℃で攪拌し完溶させた。内温４５〜５５℃の範囲でメタノール：水＝１：１混合溶液２．５質量部を滴下すると固形物が析出した。析出した固形物を濾過し、真空下３０℃で２４時間乾燥させた。
上記操作により得られた生成物について実施例１〜４と同様の方法で本反応で導入されたスルホン酸塩基量が２５０ｍｅｑ／ｇであり、本反応によりビニルポリマーへ導入されたスルホン酸塩基量が１８０ｍｅｑ／ｇであることを確認した。
【００８２】
２．分散性向上効果の評価
【００８３】
実施例および比較例で得た樹脂溶液から溶媒を減圧留去した。以下、「樹脂溶液Ａ」から得られた樹脂を「樹脂Ａ」と記載する。その他の樹脂についても同様である。
【００８４】
［評価１］
下記強磁性六方晶フェライト粉末２．２質量部、樹脂Ａ  １質量部をシクロヘキサノン３．３質量部、メチルエチルケトン（２−ブタノン）４．９質量部からなる溶液に懸濁させた。懸濁液に０．１ｍｍΦジルコニアビーズ（ニッカトー製）２７質量部を添加し、１５時間分散させて磁性塗料１を得た。
得られた磁性塗料中の六方晶フェライト粉末の分散粒子径を後述の方法で測定したところ５９ｎｍであった。
強磁性六方晶バリウムフェライト粉末
酸素を除く組成（モル比）：Ｂａ／Ｆｅ／Ｃｏ／Ｚｎ＝１／９／０．２／１
Ｈｃ：１７６ｋＡ／ｍ（２２００Ｏｅ）、平均板径：２５ｎｍ、平均板状比：３
ＢＥＴ比表面積：６５ｍ2／ｇ
σｓ：４９Ａ・ｍ2／ｋｇ（４９ｅｍｕ／ｇ）
ｐＨ：７
【００８５】
分散粒子径の測定方法
磁性塗料を、シクロヘキサノンとメチルエチルケトンを体積比でシクロヘキサノン６．０：メチルエチルケトン９．０の割合で含む混合液で固形分濃度０．２質量％となるように希釈した（固形分とは六方晶フェライト粉末・ポリマー・分散剤の合計質量を表す）。
HORRIBA社製動的光散乱式粒度分布測定装置ＬＢ−５００を用いて測定した上記希釈液中の六方晶フェライト粉末平均粒子径を分散粒子径とした。分散粒子径が小さいほど、六方晶フェライト粉末が凝集せず分散性が良好であることを意味する。
【００８６】
［評価２］
上記強磁性六方晶フェライト粉末２．２質量部、樹脂Ａ  １質量部、オレイン酸０．０３３質量部をシクロヘキサノン３．３質量部、メチルエチルケトン４．９質量部からなる溶液に懸濁させた。懸濁液に０．１ｍｍΦジルコニアビーズ（ニッカトー製）２７質量部を添加し、１５時間分散させて磁性塗料２を得た。
得られた磁性塗料中の六方晶フェライト粉末の分散粒子径を前述の方法で測定したところ４９ｎｍであった。
【００８７】
［評価３］
上記強磁性六方晶フェライト粉末２．２質量部、樹脂Ａ  １質量部、２，３−ジヒドロキシナフタレン０．１３質量部をシクロヘキサノン３．３質量部、メチルエチルケトン４．９質量部からなる溶液に懸濁させた。懸濁液に０．１ｍｍΦジルコニアビーズ（ニッカトー製）２７質量部を添加し、１５時間分散させて磁性塗料３を得た。
得られた磁性塗料中の六方晶フェライト粉末の分散粒子径を前述の方法で測定したところ３５ｎｍであった。
【００８８】
［評価４］
樹脂Ａ  １質量部を樹脂Ｂ  １質量部に変えた点以外は評価３と同様の方法で磁性塗料４を得た。
得られた磁性塗料中の六方晶フェライト粉末の分散粒子径を前述の方法で測定したところ３３ｎｍであった。
【００８９】
［評価５］
樹脂Ａ  １質量部を樹脂Ｃ  １質量部に変えた点以外は評価３と同様の方法で磁性塗料５を得た。
得られた磁性塗料中の六方晶フェライト粉末の分散粒子径を前述の方法で測定したところ３３ｎｍであった。
【００９０】
［評価６］
樹脂Ａ  １質量部を樹脂Ｅ  １質量部に変えた点以外は評価３と同様の方法で磁性塗料６を得た。
得られた磁性塗料中の六方晶フェライト粉末の分散粒子径を前述の方法で測定したところ３６ｎｍであった。
【００９１】
［評価７］
樹脂Ａ  １質量部を樹脂Ｆ  １質量部に変えた点以外は評価３と同様の方法で磁性塗料７を得た。
得られた磁性塗料中の六方晶フェライト粉末の分散粒子径を前述の方法で測定したところ３６ｎｍであった。
【００９２】
［評価８］
樹脂Ａ  １質量部を樹脂Ｇ（日本ゼオン社製塩化ビニル共重合体：ＭＲ１０４）１質量部に変えた点以外は評価１と同様の方法で磁性塗料８を得た。
得られた磁性塗料中の六方晶フェライト粉末の分散粒子径を前述の方法で測定したところ９１ｎｍであった。
【００９３】
［評価９］
樹脂Ａ  １質量部を樹脂Ｇ  １質量部に変えた点以外は評価２と同様の方法で磁性塗料９を得た。
得られた磁性塗料中の六方晶フェライト粉末の分散粒子径を前述の方法で測定したところ５９ｎｍであった。
【００９４】
［評価１０］
樹脂Ａ  １質量部を樹脂Ｇ  １質量部に変えた点以外は評価３と同様の方法で磁性塗料１０を得た。
得られた磁性塗料中の六方晶フェライト粉末の分散粒子径を前述の方法で測定したところ４４ｎｍであった。
【００９５】
以上の評価結果を、表１にまとめて示す。
【００９６】
【表１】
0005519576.tif 000003
【００９７】
表１に示す結果から、本発明の極性基（スルホン酸塩基）含有ビニル系ポリマーは、当該極性基を有することで、これを持たないビニル系ポリマー（樹脂Ｇ）と比べて微粒子磁性体の分散性を高めることができ、カルボキシル基含有化合物またはフェノール系化合物を併用することで、より一層の分散性向上が達成されることが確認できる。なお上記実施例では第一液の調製に水酸化カリウムを使用したため、スルホン酸カリウムが導入されたビニル系ポリマーが得られるが、付加反応後に公知の方法で塩交換反応を行うことで、スルホン酸基やカリウム以外のカチオンを含むスルホン酸塩基を含有するビニル系ポリマーを得ることもできる。
また、前述の実施例に示したように、本発明の極性基含有ビニル系ポリマーは、塗布型磁気記録媒体の作製時に溶媒として汎用されるケトン系溶媒を含む反応系で得ることができ、また反応後には反応溶媒として併用したメタノールの残留が確認されなかった。したがって反応後の反応液は、溶媒除去等の後工程を経ることなく、磁気記録媒体結合剤組成物としてそのまま塗布型磁気記録媒体の作製に使用することができる。
【００９８】
３．磁気記録媒体作製の実施例、比較例
【００９９】
下記磁気記録媒体作製の実施例、比較例において、「部」、「％」は、特に示さない限り質量部、質量％を示す。
【０１００】
［実施例７］
１．磁性層塗布液処方
強磁性板状六方晶フェライト粉末：１００部
酸素を除く組成（モル比）：Ｂａ／Ｆｅ／Ｃｏ／Ｚｎ＝１／９／０．２／１
Ｈｃ：１８３ｋＡ／ｍ（≒２３００Ｏｅ）、板径：２５ｎｍ、板状比：３
ＢＥＴ比表面積：８０ｍ2／ｇ、σｓ：５０Ａ・ｍ2／ｋｇ（５０ｅｍｕ／ｇ）
ポリエーテルポリウレタン樹脂：５部
官能基：ＳＯ3Ｎａ、官能基濃度１８０ｅｑ／ｔ
樹脂溶液Ｃ：樹脂Ｃの固形分換算で１０部
オレイン酸：２部
２，３−ジヒドロキシナフタレン：６部
α−Ａｌ2Ｏ3（粒子サイズ０．１５μｍ）：５部
ダイヤモンド粉末（平均粒径：８０ｎｍ）：２部
カーボンブラック（粒子サイズ  ２０ｎｍ）：２部
シクロヘキサノン：１１０部
メチルエチルケトン：１００部
トルエン：１００部
ブチルステアレート：２部
ステアリン酸：１部
【０１０１】
２．非磁性層塗布液処方
非磁性無機質粉体：８５部
α−酸化鉄
表面処理剤：Ａｌ2Ｏ3、ＳｉＯ2、
長軸径：０．１５μｍ、タップ密度：０．８
針状比：７、ＢＥＴ比表面積：５２ｍ2／ｇ、ｐＨ８、
ＤＢＰ吸油量：３３ｇ／１００ｇ
カーボンブラック：２０部
ＤＢＰ吸油量：１２０ｍｌ／１００ｇ、ｐＨ：８
ＢＥＴ比表面積：２５０ｍ2／ｇ、揮発分：１．５％
ポリウレタン樹脂：１５部
（官能基ＳＯ3Ｎａ、官能基濃度１８０ｅｑ／ｔ）
フェニルホスホン酸：３部
α−Ａｌ2Ｏ3（平均粒径０．２μｍ）：１０部
シクロヘキサノン：１４０部
メチルエチルケトン：１７０部
ブチルステアレート：２部
ステアリン酸：１部
【０１０２】
４．磁気テープの作製
上記磁性層塗布液処方および非磁性層塗布液処方のそれぞれについて、各成分をオープンニーダーで６０分間混練した後、ジルコニアビ−ズ（Φ０．５ｍｍ）を用いたサンドミルで７２０分間分散した。得られた分散液に３官能性低分子量ポリイソシアネート化合物（日本ポリウレタン製  コロネート３０４１）を６部加え、更に２０分間撹拌混合したあと、１μｍの平均孔径を有するフィルターを用いて濾過し、磁性層塗布液および非磁性層塗布液を調製した。
厚み５μｍのポリエチレンナフタレート製支持体に、上記非磁性層塗布液を乾燥後の厚さが１．５μｍになるように塗布し、１００℃で乾燥させた。形成した非磁性層上に上記磁性層塗布液を乾燥後の厚さが０．０８μｍになるようにウェットオンドライ塗布し、１００℃で乾燥させた。この時、磁性層が未乾燥の状態で３００ｍＴ（３０００ガウス）の磁石で磁場配向を行った。更に、金属ロールのみから構成される７段のカレンダーで速度１００ｍ／ｍｉｎ、線圧３００ｋｇ／ｃｍ、温度９０℃で表面平滑化処理を行った後、７０℃で２４時間加熱硬化処理を行い１／２インチ幅にスリットし磁気テープを作製した。
【０１０３】
［比較例３］
磁性層形成に使用した樹脂溶液Ｃ（樹脂Ｃの固形分換算で１０部）を樹脂Ｇ１０部に変更した点以外は実施例７と同様の方法で磁気テープを作製した。
【０１０４】
［比較例４］
磁性層形成に使用した樹脂溶液Ｃ（樹脂Ｃの固形分換算で１０部）を樹脂Ｇ１０部に変更するとともに、磁性層成分として下記参考例１で得たタウリンのカリウム塩（２−アミノエタンスルホン酸カリウム塩）を０．４部添加した点以外は実施例７と同様の方法で磁気テープを作製した。
【０１０５】
［参考例１］
タウリン１．０質量部、水酸化カリウム０．５質量部をメタノール６．３質量部に添加し、１時間攪拌した。得られた溶液を濃縮乾固し、２−アミノエタンスルホン酸カリウム塩を得た。
【０１０６】
磁性層塗布液の分散性評価
（１）分散粒子径の測定
実施例７、比較例３および比較例４で調製した磁性層塗布液を一部採取し、前述の分散粒子径の測定方法により分散性を評価した。
【０１０７】
（２）角型比の測定
実施例７、比較例３および４で作製した磁性層塗布液中における強磁性粉末の分散性を評価するために、以下の方法で評価用磁性シートを作製した。
磁性層塗布面の中心線表面粗さが０．００３μｍで、厚さ５μｍのポリエチレンナフタレート樹脂支持体上に、接着層としてスルホン酸含有ポリエステル樹脂を乾燥後の厚さが０．０５μｍになるようにコイルバーを用いて塗布した。
次いで、磁性層塗布液を、乾燥後の厚さが１．０μｍになるように塗布し、０．４Ｔ（４０００Ｇ）の磁力をもつソレノイドにより配向させ乾燥させた。次いで、金属ロールから構成される７段のカレンダーで温度１００℃にて分速８０ｍ／ｍｉｎで処理を行い磁性シートを得た。
得られた磁性シートについて、試料振動磁力計（東英工業製ＶＳＭ−Ｐ７）を用いて、強磁性粉末の配向方向に平行に外部磁場を印加したときの磁気特性を測定した。具体的には、外部磁場として７９７．７ｋＡ／ｍ（１０ｋＯｅ）印加したときの磁化（飽和磁化）の値と、外部磁場がゼロの時の磁化（残留磁化）の比、すなわち角型比（ＳＱ）を測定した。
ＳＱは、強磁性粉末の分散性の指標として用いることができる。分散性が低いほどＳＱが低くなり、高いほどＳＱが高くなる。磁気記録媒体においてＳＱの値はノイズに影響し、１．０に近いほど好ましい。
【０１０８】
磁気テープの評価
実施例７、比較例３および４で得た磁気記録テープの磁性層表面について、原子間力顕微鏡ＡＦＭ（Ｄｉｇｉｔａｌ  Ｉｎｓｔｒｕｍｅｎｔ社製Ｎａｎｏｓｃｏｐｅ  ＩＩ）を用い、トンネル電流１０ｎＡ、バイアス電流４００ｍＶで３０μｍ×３０μｍの範囲を走査して表面粗さ（ＡＦＭ−Ｒａ）を求めた。
【０１０９】
以上の評価結果を、表２に示す。
【０１１０】
【表２】
0005519576.tif 000004
【０１１１】
表２における実施例７と比較例３との対比から、本発明の極性基（スルホン酸塩基）含有ビニル系ポリマーは、当該極性基を有することで、これを持たないビニル系ポリマー（樹脂Ｇ）と比べて微粒子磁性体の分散性を高めることができ、これにより表面平滑性に優れることで良好な電磁変換特性を発揮し得る磁気テープが得られることが示された。
なお比較例４は、ポリマーに対して極性基を導入する付加反応を行わず、磁性層成分としてスルホン酸塩基含有化合物を使用した例である。特開平５−６５１６２号公報には、このようにスルホン酸塩基含有化合物を磁性層成分として使用することで、分散性を高めることができると記載されているが、表２に示すように分散性向上は達成されなかった。
【０１１２】
以上の結果から、本発明によれば微粒子磁性体の分散性を高めることで、優れた表面平滑性を有する磁気記録媒体が提供されることが示された。
【０１１３】
［参考例２］
タウリン（和光純薬製）１．０質量部、水酸化カリウム０．５８質量部、水５．０質量部を混合し完全に溶解させた。アリルグリシジルエーテル（東京化成製）１．９質量部を添加した後、５０℃に昇温し５時間攪拌した。
次いで、トルエン５質量部を添加し攪拌した後、静置し、水層を取り出した。得られた水層を濃縮乾固して得られた乾固物の1Ｈ  ＮＭＲデータおよびその帰属を以下に示す。なお、本参考例における1Ｈ  ＮＭＲの測定には、４００ＭＨｚのＮＭＲ（ＢＲＵＫＥＲ社製ＡＶＡＮＣＥＩＩ−４００）を使用した。
【０１１４】
1H NMR (D2O = 4.75 ppm) δ(ppm) = 2.65 (2H, m), 3.05 (2H, m), 3.52 (4H, m), 3.62 (4H, m), 3.95 (2H, m), 4.10 (4H, dd), 5.31(2H,d), 5.38(2H, d), 5.99(2H, m).
【０１１５】
【化２】
0005519576.tif 000005
【０１１６】
参考例２で使用したアリルグリシジルエーテルについても、同様に1Ｈ  ＮＭＲ測定を行った。1Ｈ  ＮＭＲデータおよびその帰属を以下に示す。
【０１１７】
1H NMR (ＣＤＣｌ3=7.27ppm) δ(ppm)=2.62(1H, q), 2.81(1H, t), 3.17(1H, m), 3.41(1H, q), 3.73(1H, dd), 4.05(2H, m), 5.20(1H, dd), 5.29(1H, dd), 5.92(1H, m).
【０１１８】
【化３】
0005519576.tif 000006
【０１１９】
上記参考例２により、特許文献１に記載の方法のようにエポキシ基含有モノマー（アリルグリシジルエーテル）に対して付加反応を行うと、２官能のビニル系モノマーが生成されることが確認された。このように２官能のビニル系モノマーを使用して重合反応を行うと多元架橋構造のビニル系ポリマーとなり反応制御が困難となることが懸念される。
これに対し本発明では、先に説明したようにポリマーに対して付加反応を行うため、反応制御の困難性なく、所望の極性基含有ビニル系ポリマーを得ることができる。
【産業上の利用可能性】
【０１２０】
本発明は、高密度記録用磁気記録媒体の製造分野に有用である。